(57)【要約】【課題】不織布の搬送に適したベルトとして用いられる織物の新たな技術を提供する。【解決手段】不織布用多層織物３０は、上面側経糸（１Ｕｂ，２Ｕ，３Ｕ，４Ｕ，４Ｕ’，５Ｕｂ，６Ｕ，７Ｕ，８Ｕ，８Ｕ’）と上面側緯糸（１’Ｕ，２’Ｕ，３’Ｕ，４’Ｕ）とからなる上面側織物と、下面側経糸（１Ｌｂ，２Ｌ，３Ｌ，５Ｌｂ，６Ｌ，７Ｌ）と下面側緯糸（１’Ｌ，２’Ｌ，３’Ｌ，４’Ｌ）とからなる下面側織物とが接結されている。上面側経糸が有する第１の経糸（１Ｕｂ，５Ｕｂ）は、上面側織物と下面側織物とを接結する第１の接結糸として機能し、下面側経糸が有する第２の経糸（１Ｌｂ，５Ｌｂ）は、上面側織物と下面側織物とを接結する第２の接結糸として機能する。上面側経糸の少なくとも一部に高摩擦糸が使用されている。【選択図】図４
2020105680.tif 000002
【特許請求の範囲】
【請求項１】
上面側経糸と上面側緯糸とからなる上面側織物と、
下面側経糸と下面側緯糸とからなる下面側織物とが接結された不織布用多層織物であって、
前記上面側経糸が有する第１の経糸は、前記上面側織物と前記下面側織物とを接結する第１の接結糸として機能し、
前記下面側経糸が有する第２の経糸は、前記上面側織物と前記下面側織物とを接結する第２の接結糸として機能し、
前記上面側経糸および前記上面側緯糸の少なくとも一部に動摩擦係数が０．３〜１．９の範囲の高摩擦糸が使用されている、
ことを特徴とする不織布用多層織物。
【請求項２】
前記上面側経糸は、前記上面側緯糸の上を通過した後に、隣接する前記上面側緯糸の下かつ前記下面側緯糸の上を通過する第３の経糸を有することを特徴とする請求項１に記載の不織布用多層織物。
【請求項３】
前記上面側織物は、平織であることを特徴とする請求項２に記載の不織布用多層織物。
【請求項４】
完全組織における前記上面側経糸の数が前記下面側経糸の数よりも多いことを特徴とする請求項１乃至３のいずれか１項に記載の不織布用多層織物。
【請求項５】
前記上面側経糸の少なくとも一部が前記高摩擦糸で構成されていることを特徴とする請求項１乃至４のいずれか１項に記載の不織布用多層織物。
【請求項６】
前記第３の経糸の少なくとも一部が前記高摩擦糸で構成されていることを特徴とする請求項２に記載の不織布用多層織物。
【請求項７】
前記上面側織物の上面側経糸密度が７０〜９９［％］の範囲であり。
前記下面側織物の下面側経糸密度が３０〜６５［％］の範囲である、
ことを特徴とする請求項５または６に記載の不織布用多層織物。
【請求項８】
複数の前記上面側経糸のうち、一方の端部が他方の端部とループ接合する上面側経糸は、前記高摩擦糸が使用されていないことを特徴とする請求項５乃至７のいずれか１項に記載の不織布用多層織物。
【請求項９】
前記上面側緯糸の少なくとも一部が前記高摩擦糸で構成されていることを特徴とする請求項１乃至４のいずれか１項に記載の不織布用多層織物。
【請求項１０】
前記高摩擦糸で構成された上面側緯糸は、前記上面側経糸との交差部が該上面側経糸の上面から突出しないように織られていることを特徴とする請求項９に記載の不織布用多層織物。
【請求項１１】
対となる前記第１の接結糸と前記第２の接結糸とを備え、
前記第１の接結糸は、前記下面側緯糸のうち２本以上の第１の下面側緯糸の下側を通って第１の下面側交差部を形成し、
前記第２の接結糸は、前記下面側緯糸のうち前記第１の下面側緯糸と異なる、２本以上の第２の下面側緯糸の下側を通って第２の下面側交差部を形成し、
前記第１の下面側交差部および前記第２の下面側交差部は、不織布の搬送方向に対して交互に並ぶように形成されている、
ことを特徴とする請求項９または１０に記載の不織布用多層織物。
【請求項１２】
前記上面側織物の上面側経糸密度が５０〜９０［％］の範囲であり。
前記下面側織物の下面側経糸密度が１０〜４０［％］の範囲である、
ことを特徴とする請求項９乃至１１のいずれか１項に記載の不織布用多層織物。
【発明の詳細な説明】
【技術分野】
【０００１】
本発明は、不織布の搬送に用いられる多層織物に関する。
【背景技術】
【０００２】
従来、走行する無端状のメッシュベルト上に繊維集合体を供給した後、当該繊維集合体を搬送しながら不織布を形成する装置が考案されている。近年、搬送速度の高速化に伴い、メッシュベルトに要求される性能の一つとして、メッシュベルト上に供給された繊維集合体が安定して搬送される（搬送時に繊維集合体が浮いたりずれたりしない）グリップ性が挙げられる。
【０００３】
例えば、Ｕ字のポケットに溶融結合された熱可塑性ポリウレタン（「ＴＰＵ」）インサートを有するポリエステルＵ字状単繊維を用いたＵ字状複合単繊維を用いることで、搬送中のシートにグリップ性を与える技術が考案されている（特許文献１参照）。
【先行技術文献】
【特許文献】
【０００４】
【特許文献１】特表２００６−５１２５０５号公報
【発明の概要】
【発明が解決しようとする課題】
【０００５】
しかしながら、上述の熱可塑性ポリウレタンは耐摩耗性という観点からは、不織布用織物に用いる糸として必ずしも適しているものではない。
【０００６】
本発明はこうした状況に鑑みてなされたものであり、その目的は、不織布の搬送に適したベルトとして用いられる織物の新たな技術を提供することにある。
【課題を解決するための手段】
【０００７】
上記課題を解決するために、本発明のある態様の不織布用多層織物は、上面側経糸と上面側緯糸とからなる上面側織物と、下面側経糸と下面側緯糸とからなる下面側織物とが接結された不織布用多層織物であって、上面側経糸が有する第１の経糸は、上面側織物と下面側織物とを接結する第１の接結糸として機能し、下面側経糸が有する第２の経糸は、上面側織物と下面側織物とを接結する第２の接結糸として機能し、上面側経糸および上面側緯糸の少なくとも一部に動摩擦係数が０．３〜１．９の範囲の高摩擦糸が使用されている。
【０００８】
この態様によると、搬送する不織布と接触する側にある上面側織物の上面側経糸および上面側緯糸の少なくとも一部に高摩擦糸が使用されているため、不織布を搬送する際の安定性（グリップ性）が向上する。
【０００９】
上面側経糸は、上面側緯糸の上を通過した後に、隣接する上面側緯糸の下かつ下面側緯糸の上を通過する第３の経糸を有してもよい。これにより、下面側緯糸を織り込まない第３の経糸を高摩擦糸として使用することで、下面側織物が接触するローラ等による摩耗がなく、不織布のグリップ性を向上できる。
【００１０】
上面側織物は、平織であってもよい。これにより、交点支持力が高くなり、繊維の刺さり込みが抑制される。
【００１１】
完全組織における上面側経糸の数が下面側経糸の数よりも多い。これにより、不織布を搬送する側（表面側）の組織が密になり、繊維支持性、平滑性、ナックル交点支持性が高まるとともに、その反対側の裏面側が疎になり、通気性が高まる。
【００１２】
上面側経糸の少なくとも一部が高摩擦糸で構成されていてもよい。上面側経糸の表面側は上面側緯糸の表面側よりも突出しているため、搬送される不織布に確実に接触するため、グリップ性が向上する。
【００１３】
第３の経糸の少なくとも一部が高摩擦糸で構成されていてもよい。上面側経糸を構成する第１の接結糸や第２の接結糸といった接結糸は、下面側織物の裏面側よりも突出しているため、マシンやロールと常に接触する。一般的に高摩擦糸は摩耗しやすく耐摩耗性が低い。そのため、一部の接結糸を高摩擦糸とすることは耐摩耗性の観点から余り好ましくはない。そこで、上面側織物のみに織り込まれ、下面側織物には織り込まれない第３の経糸を高摩擦糸とすることで、高摩擦糸がマシンやロールとの接触により摩耗することが防止される。
【００１４】
上面側織物の上面側経糸密度が７０〜９９［％］の範囲であってもよい。下面側織物の下面側経糸密度が３０〜６５［％］の範囲であってもよい。
【００１５】
複数の上面側経糸のうち、一方の端部が他方の端部とループ接合する上面側経糸は、高摩擦糸が使用されていない。ループ接合する上面側経糸に高摩擦糸が使用されていると、ループ内をピントル線が通りにくくなるため、一方の端部が他方の端部とループ接合する上面側経糸に高摩擦糸を使用しないことで、ループ内をピントル線が通りやすくできる。
【００１６】
上面側緯糸の少なくとも一部が高摩擦糸で構成されていてもよい。これにより、不織布を搬送する際の安定性（グリップ性）が向上する。また、上面側緯糸は、上面側織物の表面側から突出していないため、高摩擦糸であっても、他の部材との摩擦による損耗を抑えられる。
【００１７】
高摩擦糸で構成された上面側緯糸は、上面側経糸との交差部が該上面側経糸の上面から突出しないように織られていてもよい。これにより、上面側緯糸が不織布を搬送する表面側から突出しないこととなり、上面側経糸と比較して摩耗しにくくなる。
【００１８】
対となる第１の接結糸と第２の接結糸とを備えてもよい。第１の接結糸は、下面側緯糸のうち２本以上の第１の下面側緯糸の下側を通って第１の下面側交差部を形成し、第２の接結糸は、下面側緯糸のうち第１の下面側緯糸と異なる、２本以上の第２の下面側緯糸の下側を通って第２の下面側交差部を形成し、第１の下面側交差部および第２の下面側交差部は、不織布の搬送方向に対して交互に並ぶように形成されていてもよい。これにより、下面側織物の裏面側においては、各接結糸が２本以上の下面側緯糸の下側を通って各下面側交差部を形成する。そのため、各接結糸は、下面側織物の裏面側において露出が多くなり、マシンやロールと擦れる（摩耗する）面積が大きくなる。その結果、耐摩耗性が大きくなり、多層織物をベルトとして使用する際の寿命を長くできる。
【００１９】
上面側織物の上面側経糸密度が５０〜９０［％］の範囲であってもよい。下面側織物の下面側経糸密度が１０〜４０［％］の範囲であってもよい。
【００２０】
なお、以上の構成要素の任意の組合せ、本発明の表現を方法、装置、システム、などの間で変換したものもまた、本発明の態様として有効である。
【発明の効果】
【００２１】
本発明によれば、不織布の搬送に適したベルトを構成する新たな不織布用多層織物を提供することができる。
【図面の簡単な説明】
【００２２】
【図１】スパンボンド法により不織布を製造する製造装置の概略構成を示す図である。
【図２】ウェブ（不織布）に対する不織布用多層織物のグリップ性能を測定するための装置の概略構成を示す模式図である。
【図３】図３（ａ）は、糸の動摩擦係数を測定するための装置の概略構成を示す模式図、図３（ｂ）は、図３（ａ）に示す錘を裏面側から見た図である。
【図４】第１の実施の形態に係る不織布用多層織物の完全組織を示す意匠図である。
【図５】図４に示す意匠図における各経糸に沿った断面図である。
【図６】第３の経糸の上面と上面側緯糸の上面との高低差Ｈを示す模式図である。
【図７】第１の実施の形態に係る不織布用多層織物の両端部におけるループ接合を説明するための図である。
【図８】第２の実施の形態に係る不織布用多層織物の完全組織を示す意匠図である。
【図９】図８に示す意匠図における各経糸に沿った断面図である。
【発明を実施するための形態】
【００２３】
以下、本発明を実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述される全ての特徴やその組合せは、必ずしも発明の本質的なものであるとは限らない。
【００２４】
従来、不織布の製造方法として、スパンボンド法、メルトブロー法等の様々な方法が考案されている。例えば、スパンボンド法とは、溶融した樹脂ポリマーを延伸し、不織布用ベルト上でシートとして集積することで不織布を製造する方法である。図１は、スパンボンド法により不織布を製造する製造装置の概略構成を示す図である。
【００２５】
図１に示す不織布製造装置１０は、無端状の不織布用ベルト１２と、不織布用ベルト１２を支持し駆動する複数の駆動ローラ１４と、不織布用ベルト１２の上に溶融した樹脂ポリマーを紡糸延伸して吐出するエジェクター１６と、不織布用ベルト１２の上に吐出された樹脂ポリマーが繊維状の集合体として堆積したウェブ１８を、不織布用ベルト１２の裏面側から吸引する吸引装置２０と、隣接する吸引装置２０の間に不織布用ベルト１２を挟むように配置されているプレスロール２１と、ウェブ１８を熱圧着してシート状の不織布２２にエンボス加工するカレンダーロール２４と、を備える。不織布用ベルト１２は、不織布用多層織物の一方の端部を他方の端部とループ接合することで形成されている。
【００２６】
このような不織布用ベルト１２は、繊維の刺さり込みがないこと、防汚性、洗浄性、走行性、剛性、除電性能、ウェブの安定性(グリップ性)等の様々な特性が求められる。近年は不織布製造装置の高速化に伴い、ウェブの搬送安定性（グリップ性）が特に求められている。例えば、グリップ力が小さい場合、ウェブを不織布用ベルト上で搬送する際に、形成されるウェブが不織布用ベルト上で動くことで折れ込みが入ることがあり、不織布の良品率の低下を招くおそれがある。
【００２７】
そこで、不織布用多層織物に要求される特性の一つであるグリップ力を向上するための構成として、本願発明者らは高摩擦糸に着目した。ここで、高摩擦とは、織物を構成する糸として一般的に知られているもの、例えば、ポリエチレンテレフタレート（ＰＥＴ）よりも摩擦係数が高いことをいう。具体的には、後述する測定方法で測定された値に基づいて判断されるが、高摩擦糸として好適なものとして熱可塑性ポリウレタンが挙げられる。
【００２８】
はじめに、高摩擦糸を用いた不織布用多層織物の効果を示すための評価方法、高摩擦糸の動摩擦係数の測定方法について説明する。
【００２９】
［グリップ性評価方法］
図２は、ウェブ（不織布）に対する不織布用多層織物のグリップ性能を測定するための装置の概略構成を示す模式図である。
【００３０】
測定装置１００は、引張試験機１０２と、測定治具１０４と、を備える。引張試験機１０２は、精密万能試験機オートグラフＡＧ−ＩＳ（株式会社島津製作所製）および引張試験機用ロードセル（１００Ｎ）を用いた。測定治具１０４は、サクションボックス１０６を用いた。サクションボックス１０６は、不織布用多層織物１０８が載置される載置部１０６ａと、不織布用多層織物１０８の裏面側から吸引するために載置部１０６ａに形成された吸引穴１０６ｂと、水平方向に配置された不織布１１０の引っ張り方向を引張試験機１０２のチャック１０２ａに向くようにするためのローラ１０６ｃと、を有する。
【００３１】
測定方法は、はじめにサクションボックス１０６の載置部１０６ａの上に不織布用多層織物１０８を載置する。測定に用いた不織布用多層織物１０８は、幅２００ｍｍ、長さ３００ｍｍの帯状のものである。次に、不織布用多層織物１０８の上に不織布１１０を積載する。不織布１１０は、幅９０ｍｍ、長さ６００ｍｍの帯状のものであり、一端をチャック１０２ａに固定する。
【００３２】
次に、吸引穴１０６ｂの下方から吸引装置で吸引する。吸引装置の吸引力は１８．４４ｋＰａ、風量は１．４０ｍ３／ｍｉｎである。この状態で、引張試験機１０２による引張試験を開始する。試験条件は以下の通りである。
引張速度：１００ｍｍ／ｍｉｎ
ストローク：１００ｍｍ
Ｎ数（測定回数）：３回
測定結果の表示：応力
【００３３】
［糸の乾式動摩擦係数の測定方法］
図３（ａ）は、糸の動摩擦係数を測定するための装置の概略構成を示す模式図、図３（ｂ）は、図３（ａ）に示す錘を裏面側から見た図である。
【００３４】
図３（ａ）に示す測定装置１２０は、引張試験機１０２と、摩擦係数測定用台１２２と、摩擦係数測定用台１２２の上に載置され、摩擦係数の測定対象である糸１２４の相手材となるセラミック板１２６と、糸１２４をセラミック板１２６に押し付けるための錘１２８と、を備える。引張試験機１０２は、精密万能試験機オートグラフＡＧ−ＩＳおよび引張試験機用ロードセル（５ｋＮ）を用いた。摩擦係数測定用台１２２は、端部にプーリー１２２ａが設けられている。セラミック板１２６は、材質がアルミナＡ４７９Ｇ（京セラ株式会社製）であり、形状が幅８０ｍｍ、長さ３００ｍｍ、厚さ１５ｍｍの直方体である。セラミック板１２６の糸１２４と接触する側の上面１２６ａは、鏡面仕上げされており、算術平均粗さＲａは０．４μｍである。板状の錘１２８は、重量が２００ｇであり、端部に牽引用のフック１２８ａが設けられている。
【００３５】
測定方法は、以下の通りである。はじめに糸のヒートセット（１８０℃、５分）を行い、恒温恒湿室で２４時間放置して測定対象である糸を準備する。なお、糸のヒートセットとは、繊維に張力を掛けた状態で熱処理することで形態や寸法安定性を保つようにする加工の一つであり、詳細な説明は省略する。次に、糸表面に塗布されている油剤を、アルコゾールを含ませた紙製ウエスで拭き取る。この糸１２４を、図３（ｂ）に示すように、錘１２８の裏面１２８ｂ側に両面テープを介して貼り付ける。貼り付ける場所は、錘１２８の左右端から内側へ２０ｍｍ離れた位置であり、糸１２４の長手方向と引張方向が揃うように錘１２８に固定されている。
【００３６】
次に、引張試験機１０２のロードセルにフレキシブルジョイント１３０を取り付ける。フレキシブルジョイント１３０の端部には牽引紐１３２であるアラミド繊維の一端が結ばれている。次に、アルコゾールを含ませた紙製ウエスでセラミック板１２６の表面を拭き取り、摩擦係数測定用台１２２の上に載せる。また、牽引紐１３２をプーリー１２２ａに通す。
【００３７】
その後、錘１２８の裏面１２８ｂがセラミック板１２６の上面１２６ａと対向するように、錘１２８を糸１２４を介してセラミック板１２６の上に載せる。そして、錘１２８のフック１２８ａに牽引紐１３２の他端を取り付ける。この状態で、引張試験機１０２による引張試験を開始する。試験条件は以下の通りである。
引張速度：５００ｍｍ／ｍｉｎ
ストローク：１５０ｍｍ
Ｎ数（測定回数）：３回
【００３８】
引張試験では、錘１２８による一定荷重がかけられた状態で糸１２４をセラミック板１２６上で滑走させ、このときの応力（ｋｇｆ）が記録される。そして、応力の平均値を錘重量で規格化することによって動摩擦係数が算出される。以上の測定方法により算出された動摩擦係数の結果は以下の通りである。
Ａ社製  φ０．４０ｍｍ  ＰＥＴ線  動摩擦係数０．１７７
Ｂ社製  φ０．４０ｍｍ  ＴＰＵ高摩擦糸（１）  動摩擦係数０．７８９
Ｂ社製  φ０．４０ｍｍ  ＴＰＵ高摩擦糸（２）  動摩擦係数１．０９２
Ｃ社製  φ０．４３ｍｍ  ＴＰＥ高摩擦糸  動摩擦係数１．７６１
【００３９】
次に、高摩擦糸を用いた不織布用ベルトを構成する不織布用多層織物について説明する。以下の説明において、「経糸」とは、不織布用多層織物をループ状の不織布用ベルトとした場合に、ウェブの搬送方向に沿って伸びている糸であり、「緯糸」とは、経糸に対して交差する方向に伸びている糸である。また、「上面側織物」とは、不織布用多層織物を不織布用ベルトとして利用する場合に、不織布用ベルトの両面のうちウェブが搬送される表面側に位置する織物であり、「下面側織物」とは、不織布用ベルトの両面のうち主として駆動ローラが当接する裏面側に位置する織物である。なお、単に「表面」とは、上面側織物や下面側織物の露出している側の面であり、上面側織物の「表面」とは、不織布用ベルトにおける表面側に相当するが、下面側織物の「表面」とは、不織布用ベルトにおける裏面側に相当する。
【００４０】
また、「意匠図」とは織物組織の最小の繰り返し単位であって織物の完全組織に相当する。つまり、「完全組織」が前後左右に繰り返されて「織物」が形成される。また、「ナックル」とは経糸が１本または複数本の緯糸の上、または下を通って表面に突出した部分をいう。また、「オフスタック構造」とは、上下に配置される同じ方向の糸が垂直に重ならないよう配置されている構造を示している。
【００４１】
また、「糸の交点支持力」とは、ナックル部における経糸と緯糸の相互間に掛かる力のことであり、一般に１本の糸に掛かるナックルは交点支持力が強く、複数の糸に掛かるロングナックルは交点支持力が低くなる傾向にある。そのため、交点支持力が最も高くなる組織は平織組織である。平織組織では、全てのナックルが１本の糸に掛かるナックルを構成するため、ナックル密度が最も高くなるためである。
【００４２】
また、「接結糸」とは、上面側織物（または下面側織物）を構成する経糸の少なくとも一部の経糸であって、本来ならば上面側織物（または下面側織物）の緯糸のみを織り込むべき経糸が、下面側織物（または上面側織物）の緯糸を裏面側（または表面側）から織り込むことで、上面側織物と下面側織物を接結する糸である。
【００４３】
また、繊維の刺さり込みとは、糸のナックル交点間に繊維が入り込んでしまう現象である。繊維の刺さり込みが生じると、（１）ウェブの欠点が発生したり、（２）刺さり込んだ部分の織物の通気度が低下することで、サクションによる吸引効果が低下し、ウェブのグリップ性が低下したりする、等の問題が発生する。
【００４４】
なお、以下の織物を構成する上面側経糸および下面側経糸は、φ０．３５〜０．５０ｍｍ程度の範囲が好ましいが、必ずしもこの範囲に限られない。同様に、上面側緯糸はφ０．４０〜０．５０ｍｍ程度の範囲が好ましく、下面側緯糸はφ０．５０〜０．８０ｍｍ程度の範囲が好ましいが、必ずしもこの範囲に限られない。
【００４５】
［第１の実施の形態］
以下、第１の実施の形態に係る不織布用多層織物の構成について図面を参照して説明する。図４は、第１の実施の形態に係る不織布用多層織物の完全組織を示す意匠図である。図５は、図４に示す意匠図における各経糸に沿った断面図である。また図４において、経糸対Ｃ（４Ｕと４Ｕ’及び８Ｕと８Ｕ’）は、上面側経糸が並置されているため、便宜上２列に分けて記載してある。
【００４６】
意匠図において、経糸はアラビア数字、例えば１、２、３・・・で示す。緯糸は、ダッシュを付したアラビア数字、例えば１'、２'、３'・・・で示す。上面側糸はＵ、Ｕ’を付した数字、下面側糸はＬを付した数字、例えば１'Ｕ、２'Ｌ等で示す。また、上面側織物と下面側織物とを接結する接結糸はｂを付した数字で示した。
【００４７】
また、意匠図において、▲印は、本来的には下面側経糸を構成する糸が上面側緯糸の上に配置されていることを示し、×印は、上面側経糸が上面側緯糸の上に配置されていることを示し、△印は、本来的には上面側経糸を構成する糸が下面側緯糸の下に配置されていることを示し、○印は、下面側経糸が下面側緯糸の下に配置されていることを示している。なお、図５において、上面側経糸は実線で、下面側経糸は点線で示している。
【００４８】
図４に示す第１の実施の形態に係る不織布用多層織物３０は、左側から１つの経糸対Ａ（１Ｕｂと１Ｌｂ）、２つの経糸対Ｂ（２Ｕと２Ｌ及び３Ｕと３Ｌ）、１つの経糸対Ｃ（４Ｕと４Ｕ’）、１つの経糸対Ａ（５Ｕｂと５Ｌｂ）、２つの経糸対Ｂ（６Ｕと６Ｌ及び７Ｕと７Ｌ）、１つの経糸対Ｃ（８Ｕと８Ｕ’）、及び上面側緯糸（１’Ｕ，２’Ｕ，３’Ｕ，４’Ｕ）と、下面側緯糸（１’Ｌ，２’Ｌ，３’Ｌ，４’Ｌ）によって構成された表面平織組織による多層織物である。
【００４９】
また、図５に示すように、経糸対Ａを構成する接結糸として機能する上面側経糸１Ｕｂは、下面側緯糸１’Ｌの下側を通って裏面側ナックルを形成し、次いで上面側緯糸２’Ｕと下面側緯糸２’Ｌとの間を通った後、上面側緯糸３’Ｕの上側を通って表面側ナックルを形成した後、上面側緯糸４’Ｕと下面側緯糸４’Ｌとの間を通って織り合わされている。
【００５０】
また、経糸対Ａを構成する接結糸として機能する下面側経糸１Ｌｂは、上面側緯糸１’Ｕの上側を通って表面側ナックルを形成し、次いで上面側緯糸２’Ｕと下面側緯糸２’Ｌとの間を通った後、下面側緯糸３’Ｌの下側を通って裏面側ナックルを形成した後、上面側緯糸４’Ｕと下面側緯糸４’Ｌとの間を通って織り合わされている。
【００５１】
また、経糸対Ｂを構成する上面側経糸２Ｕは、上面側緯糸１’Ｕの下側を通った後、上面側緯糸２’Ｕの上側を通って表面側ナックルを形成し、次いで上面側緯糸３’Ｕの下側を通った後、上面側緯糸４’Ｕの上側を通って再び表面側ナックルを形成するように織り合わされている。
【００５２】
また、経糸対Ｂを構成する下面側経糸２Ｌは、下面側緯糸１’Ｌの上側を通った後、下面側緯糸２’Ｌの下側を通って裏面側ナックルを形成し、次いで下面側緯糸３’Ｌの上側を通った後、下面側緯糸４’Ｌの下側を通って再び裏面側ナックルを形成するように織り合わされている。
【００５３】
また、経糸対Ｂを構成する上面側経糸３Ｕは、上面側緯糸１’Ｕの上側を通って表面側ナックルを形成し、次いで上面側緯糸２’Ｕの下側を通った後、上面側緯糸３’Ｕの上側を通って再び表面側ナックルを形成した後、上面側緯糸４’Ｕの下を通って織り合わされている。
【００５４】
また、経糸対Ｂを構成する下面側経糸３Ｌは、下面側緯糸１’Ｌの下側を通って裏面側ナックルを形成し、次いで下面側緯糸２’Ｌの上側を通った後、下面側緯糸３’Ｌの下側を通って再び裏面側ナックルを形成した後、下面側緯糸４’Ｌの上を通って織り合わされている。
【００５５】
また、経糸対Ｃを構成する上面側経糸４Ｕは、上面側緯糸１’Ｕの下側を通った後、上面側緯糸２’Ｕの上側を通って表面側ナックルを形成し、次いで上面側緯糸３’Ｕの下側を通った後、上面側緯糸４’Ｕの上側を通って再び表面側ナックルを形成するように織り合わされている。
【００５６】
また、経糸対Ｃを構成する上面側経糸４Ｕ’は、上面側緯糸１’Ｕの上側を通って表面側ナックルを形成した後、上面側緯糸２’Ｕの下側を通って、次いで上面側緯糸３’Ｕの上側を通って表面側ナックルを形成した後、上面側緯糸４’Ｕの下側を通って織り合わされている。
【００５７】
また、経糸対Ａを構成する接結糸として機能する上面側経糸５Ｕｂは、上面側緯糸１’Ｕと下面側緯糸１’Ｌとの間を通った後、上面側緯糸２’Ｕの上側を通って表面側ナックルを形成し、次いで上面側緯糸３’Ｕと下面側緯糸３’Ｌとの間を通った後、下面側緯糸４’Ｌの下側を通って裏面側ナックルを形成している。
【００５８】
また、経糸対Ａを構成する接結糸として機能する下面側経糸５Ｌｂは、上面側緯糸１’Ｕと下面側緯糸１’Ｌとの間を通った後、下面側緯糸２’Ｌの下側を通って裏面側ナックルを形成し、次いで上面側緯糸３’Ｕと下面側緯糸３’Ｌとの間を通った後、上面側緯糸４’Ｕの上側を通って表面側ナックルを形成している。
【００５９】
また、経糸対Ｂを構成する上面側経糸６Ｕは、上面側緯糸１’Ｕの上側を通って表面側ナックルを形成し、次いで上面側緯糸２’Ｕの下側を通った後、上面側緯糸３’Ｕの上側を通って再び表面側ナックルを形成した後、上面側緯糸４’Ｕの下を通って織り合わされている。
【００６０】
また、経糸対Ｂを構成する下面側経糸６Ｌは、下面側緯糸１’Ｌの下側を通って裏面側ナックルを形成した後、下面側緯糸２’Ｌの上側を通った後、次いで下面側緯糸３’Ｌの下側を通って再び裏面側ナックルを形成し、次いで下面側緯糸４’Ｌの上側を通って織り合わされている。
【００６１】
また、経糸対Ｂを構成する上面側経糸７Ｕは、上面側緯糸１’Ｕの下側を通った後、上面側緯糸２’Ｕの上側を通って表面側ナックルを形成し、次いで上面側緯糸３’Ｕの下側を通った後、上面側緯糸４’Ｕの上側を通って再び表面側ナックルを形成している。
【００６２】
また、経糸対Ｂを構成する下面側経糸７Ｌは、下面側緯糸１’Ｌの上側を通った後、下面側緯糸２’Ｌの下側を通って裏面側ナックルを形成した後、下面側緯糸３’Ｌの上側を通った後、次いで下面側緯糸４’Ｌの下側を通って再び裏面側ナックルを形成している。
【００６３】
さらに、経糸対Ｃを構成する上面側経糸８Ｕは、上面側緯糸１’Ｕの上側を通って表面側ナックルを形成した後、上面側緯糸２’Ｕの下側を通って、次いで上面側緯糸３’Ｕの上側を通って再び表面側ナックルを形成した後、上面側緯糸４’Ｕの下側を通って織り合わされている。
【００６４】
さらに、経糸対Ｃを構成する上面側経糸８Ｕ’は、上面側緯糸１’Ｕの下側を通った後、上面側緯糸２’Ｕの上側を通って表面側ナックルを形成した後、次いで上面側緯糸３’Ｕの下側を通った後、上面側緯糸４’Ｕの上側を通って再び表面側ナックルを形成している。
【００６５】
上述の構成を有することによって、第１の実施の形態に係る不織布用多層織物３０は、表面側に平織組織が形成されている。表面に規則正しく平織組織が形成された不織布用多層織物３０を利用した不織布用ベルトは、不織布（ウェブ）を支持する織物の繊維支持点数が多いため、ウェブサポート性を向上できる。また、平織の上面側織物は、交点支持力が高くなり、繊維の刺さり込みが抑制される。
【００６６】
また、不織布用多層織物３０は、上面側経糸（１Ｕｂ，２Ｕ，３Ｕ，４Ｕ，４Ｕ’，５Ｕｂ，６Ｕ，７Ｕ，８Ｕ，８Ｕ’）と上面側緯糸（１’Ｕ，２’Ｕ，３’Ｕ，４’Ｕ）とからなる上面側織物と、下面側経糸（１Ｌｂ，２Ｌ，３Ｌ，５Ｌｂ，６Ｌ，７Ｌ）と下面側緯糸（１’Ｌ，２’Ｌ，３’Ｌ，４’Ｌ）とからなる下面側織物とが接結されている。上面側経糸が有する第１の経糸（１Ｕｂ，５Ｕｂ）は、上面側織物と下面側織物とを接結する第１の接結糸として機能し、下面側経糸が有する第２の経糸（１Ｌｂ，５Ｌｂ）は、上面側織物と下面側織物とを接結する第２の接結糸として機能する。
【００６７】
そして、上面側経糸の少なくとも一部に高摩擦糸が使用されている。本実施の形態に係る不織布用多層織物３０においては、上面側経糸（２Ｕ，７Ｕ）に動摩擦係数が０．３〜１．９の高摩擦糸が用いられている。また、動摩擦係数が０．３〜１．５の高摩擦糸が好ましい。本実施の形態に係る高摩擦糸は熱可塑性ポリウレタンからなる。
【００６８】
高摩擦糸を上面側経糸の一部に用いた不織布用多層織物３０は、搬送する不織布と接触する側にある上面側織物の上面側経糸（２Ｕ，７Ｕ）に高摩擦糸が使用されているため、不織布を搬送する際の安定性（グリップ性）が向上する。
【００６９】
上面側経糸は、上面側緯糸の上を通過した後に、隣接する上面側緯糸の下かつ下面側緯糸の上を通過する第３の経糸（２Ｕ，３Ｕ，４Ｕ，４Ｕ’，６Ｕ，７Ｕ，８Ｕ，８Ｕ’）を有している。図６は、第３の経糸（２Ｕ，３Ｕ，・・・，８Ｕ，８Ｕ’）の上面と上面側緯糸（１’Ｕ〜４’Ｕ）の上面との高低差Ｈを示す模式図である。図６に示すように、上面側緯糸（１’Ｕ，２’Ｕ，３’Ｕ，４’Ｕ）は、不織布を搬送する表面側から突出しないため、上面側経糸と比較して摩耗しにくくなる。換言すると、高摩擦糸である上面側経糸（２Ｕ，７Ｕ）の表面側は上面側緯糸の表面側よりも突出しているため、搬送される不織布に確実に接触し、グリップ性が向上する。なお、本実施の形態に係る高低差Ｈは２８０μｍ程度である。
【００７０】
また、不織布用多層織物３０は、完全組織における上面側経糸の数（１０本）が下面側経糸の数（６本）よりも多い。これにより、不織布を搬送する側（表面側）の組織が密になり、繊維支持性、平滑性、ナックル交点支持性が高まるとともに、その反対側の裏面側が疎になり、通気性が高まる。
【００７１】
なお、上面側経糸を構成する第１の接結糸（１Ｕｂ，５Ｕｂ）や第２の接結糸（１Ｌｂ，５Ｌｂ）といった接結糸は、下面側織物の裏面側よりも突出しているため、マシンやロールと常に接触する。そのため、不織布用多層織物３０においては、接結糸を高摩擦糸とすることは耐摩耗性の観点から好ましくないため、接結糸（１Ｕｂ，１Ｌｂ，５Ｕｂ，５Ｌｂ）の材料としてはＰＥＴ線を用いている。同様に、下面側経糸（２Ｌ，３Ｌ，６Ｌ，７Ｌ）の材料としてもＰＥＴ線を用いている。つまり、上面側織物のみに織り込まれ、下面側織物には織り込まれない第３の経糸（２Ｕ，７Ｕ）を高摩擦糸とすることで、高摩擦糸がマシンやロールとの接触により摩耗することが防止される。
【００７２】
なお、本実施の形態に係る不織布用多層織物３０においては、上面側織物の上面側経糸密度が７０〜９９［％］の範囲が好ましく、下面側織物の下面側経糸密度が３０〜６５［％］の範囲が好ましい。
【００７３】
［経糸密度］
経糸密度は、１ｉｎｃｈ（２５．４ｍｍ）あたりに存在する上経糸と下経糸の合計の占有率である。また、以下の説明で目数（ｍｅｓｈ）は、１ｉｎｃｈあたりに存在する経糸／緯糸の本数（上面側織物と下面側織物で別々にカウントする）である。
【００７４】
例えば、１ｉｎｃｈあたり上面側経糸（上経糸＋上接結糸）２０本、下面側経糸（下経糸＋下接結糸）２０本の場合、上面側経糸目数２０［ｍｅｓｈ］、下面側経糸目数２０［ｍｅｓｈ］となる。
【００７５】
また、経糸密度＝［｛（上面側経糸の占有距離Ｘ１）＋（下面側経糸の占有距離Ｘ２）｝/２５．４］×１００［％］で表される。なお、上面側経糸密度は＝［（上面側経糸の占有距離Ｘ１）／２５．４］×１００［％］、下面側経糸密度は＝［（下面側経糸の占有距離Ｘ１）／２５．４］×１００［％］で表される。
【００７６】
具体的には、上面側経糸がφ０．４０ｍｍ，３０ｍｅｓｈ、下面側経糸がφ０．４０ｍｍ，２０ｍｅｓｈの経糸密度の場合、
上面側経糸の占有距離Ｘ１＝０．４０［ｍｍ／本］×３０［本／ｉｎｃｈ］＝１２［ｍｍ／ｉｎｃｈ］、
下面側経糸の占有距離Ｘ２＝０．４０［ｍｍ／本］×２０［本／ｉｎｃｈ］＝８［ｍｍ／ｉｎｃｈ］、
Ｘ１＋Ｘ２＝２０［ｍｍ／ｉｎｃｈ］となる。
したがって、経糸密度＝［｛（Ｘ１＋Ｘ２）［ｍｍ／ｉｎｃｈ］／２５．４［ｍｍ／ｉｎｃｈ］｝×１００＝（２０／２５．４）×１００＝７８．７４［％］となる。
同様に、上面側経糸密度は４７．２４［％］、下面側経糸密度は３１．５０［％］となる。
【００７７】
各糸の直径は、例えば、０．１０〜１．２０の範囲が好ましい。例えば、第１の接結糸（１Ｕｂ，５Ｕｂ）は、直径が０．３９ｍｍφのカーボン線であり、糸から静電気を除電することが可能である。また、上面側経糸（３Ｕ，４Ｕ，４Ｕ’，６Ｕ，８Ｕ，８Ｕ’）および下面側経糸（２Ｌ，３Ｌ，６Ｌ，７Ｌ）は、直径が０．３９〜０．４０ｍｍφのＰＥＴ線である。また、高摩擦糸である第３の経糸（２Ｕ，７Ｕ）は、直径が０．４ｍｍφのＴＰＵ線である。
【００７８】
このように、不織布用多層織物３０は、上面側経糸密度が７０〜９９［％］と高められていることで、ウェブサポート性を向上し繊維の刺さりを防止できる。一方、不織布用多層織物３０は、下面側経糸密度が３０〜６５［％］と低く通気性が確保されているため、吸引装置２０の吸引によってウェブ１８が上面側織物に引き付けられやすくなる。その結果、ウェブ１８が上面側織物の表面から浮きにくくなり、ウェブサポート性が向上する。
【００７９】
更に本実施の形態に係る不織布用多層織物３０は、両端部をループ接合によって無端状とすることで不織布用ベルト１２として用いられるが、両端部でどの経糸を用いてループを作るか否かには制約がある。図７は、第１の実施の形態に係る不織布用多層織物の両端部におけるループ接合を説明するための図である。
【００８０】
図７に示すように、両端部の緯糸の外側には骨糸としての中間緯糸１’Ｍ，５’Ｍが追加されている。そして、一部の経糸は、中間緯糸１’Ｍ，５’Ｍの更に外側でループＲを形成し、各ループＲにピントル線Ｇを通すことで、不織布用多層織物３０が無端状の不織布用ベルト１２となる。
【００８１】
本実施の形態に係る不織布用多層織物３０においては、複数の上面側経糸のうち、一方の端部が他方の端部とループ接合する上面側経糸（３Ｕ，４Ｕ，４Ｕ’，６Ｕ，８Ｕ，８Ｕ’）は、高摩擦糸ＨＧが使用されていない。ループ接合する上面側経糸に高摩擦糸が使用されていると、ループ内をピントル線が通りにくくなるため、一方の端部が他方の端部とループ接合する上面側経糸に高摩擦糸を使用しないことで、ループＲ内をピントル線Ｇが通りやすくできる。
【００８２】
［第２の実施の形態］
以下、第２の実施の形態に係る不織布用多層織物の構成について図面を参照して説明する。図８は、第２の実施の形態に係る不織布用多層織物の完全組織を示す意匠図である。図９は、図８に示す意匠図における各経糸に沿った断面図である。
【００８３】
意匠図において、経糸はアラビア数字、例えば１、２、３・・・で示す。接結糸はＦを付した数字、非接結糸はＳを付した数字で表す。緯糸は、ダッシュを付したアラビア数字、例えば１'、２'、３'・・・で示す。上面側緯糸はＵを付した数字、下面側緯糸はＬを付した数字、例えば１'Ｕ、２'Ｌ等で示す。
【００８４】
また、意匠図において、■印は接結糸が上面側緯糸の上側に配置されていることを示し、□印は接結糸が下面側緯糸の下側に配置されていることを示し、×印は非接結糸が上面側緯糸の上側に配置されていることを示している。
【００８５】
本実施の形態に係る不織布用多層織物４０は、多層織物であり、上面側緯糸と下面側緯糸は上下に重ならないよう配置されている。意匠図での糸の重なりは意匠図左部の糸を示す数字によって表現されている。
【００８６】
図８に示す第２の実施の形態に係る不織布用多層織物４０は、接結糸Ｆと、非接結糸Ｓと、上面側緯糸Ｕと、下面側緯糸Ｌによって構成された表面平織組織による多層織物である。
【００８７】
図８に示すように、接結糸４Ｆは、上面側緯糸１’Ｕの上側を通って上面側ナックルを形成し、次いで下面側緯糸２’Ｌの上側を通った後、上面側緯糸３’Ｕの下側を通って、下面側緯糸４’Ｌと下面側緯糸６’Ｌの下側を通って裏面側ナックルを形成している。次いで上面側緯糸７’Ｕの下側を通った後、下面側緯糸８’Ｌの上側を通っている。
【００８８】
また、接結糸３Ｆは、隣接する接結糸４Ｆと対になっている。接結糸３Ｆは上面側緯糸５’Ｕの上側で上面側ナックルを形成している。そして、接結糸３Ｆおよび接結糸４Ｆの２本によって、上面側緯糸１’Ｕ及び上面側緯糸５’Ｕ上でナックルを形成しながら表面上に１本分の上面側経糸組織を形成している。
【００８９】
非接結糸１Ｓは、上面側緯糸１’Ｕの上側を通って、上面側ナックルを形成し、次いで、上面側緯糸３’Ｕの下側を通った後、上面側緯糸５’Ｕの上側を通って上面側ナックルを形成し、上面側緯糸７’Ｕの下側を通っている。
【００９０】
第２の実施の形態に係る不織布用多層織物４０においては、図８に示すように、接結糸Ｆ、非接結糸Ｓ共にそれぞれ２本１組となっており、非接結糸１Ｓ，２Ｓと接結糸３Ｆ，４Ｆとが組となり、非接結糸５Ｓ，６Ｓと接結糸７Ｆ，８Ｆとが組となっている。
【００９１】
次に、図８に示す緯糸について説明する。上面側緯糸（１’Ｕ，３’Ｕ，５’Ｕ，７’Ｕ）と下面側緯糸（２’Ｌ，４’Ｌ，６’Ｌ，８’Ｌ）の線径に制限はないが、下面側緯糸は織物の剛性を高めるため太径の糸が好ましく、上面側緯糸は表面密度を高めるために下面側緯糸よりも細いものが好ましい。また、不織布用多層織物４０における上面側緯糸と下面側緯糸はオフスタック構造になっている。不織布用多層織物４０は、オフスタック構造を採用することで、上面側緯糸と下面側緯糸の密着性が上がり、空間密度が小さくなるため、繊維の抜け落ちが抑制されている。
【００９２】
また、不織布用多層織物４０は、意匠図から明らかなように、表面側ナックルに対し裏面側ナックルが少ない構造となっている。
【００９３】
上述のように、不織布用多層織物４０は、上面側経糸（１Ｓ，２Ｓ，３Ｆ，５Ｓ，６Ｓ，７Ｆ）と上面側緯糸（１’Ｕ，３’Ｕ，５’Ｕ，７’Ｕ）とからなる上面側織物と、下面側経糸（４Ｆ，８Ｆ）と下面側緯糸（２’Ｌ，４’Ｌ，６’Ｌ，８’Ｌ）とからなる下面側織物とが接結されている。上面側経糸が有する第１の経糸（３Ｆ，７Ｆ）は、上面側織物と下面側織物とを接結する第１の接結糸として機能し、下面側経糸が有する第２の経糸（４Ｆ，８Ｆ）は、上面側織物と下面側織物とを接結する第２の接結糸として機能する。また、上面側緯糸（１’Ｕ，３’Ｕ，５’Ｕ，７’Ｕ）の少なくとも一部に動摩擦係数が０．３〜１．９の範囲の高摩擦糸が使用されている。
【００９４】
このように、不織布用多層織物４０は、搬送する不織布と接触する側にある上面側織物の上面側緯糸の少なくとも一部に高摩擦糸が使用されているため、不織布を搬送する際の安定性（グリップ性）が向上する。
【００９５】
一方、上面側経糸は、上面側緯糸の上を通過した後に、隣接する上面側緯糸の下かつ下面側緯糸の上を通過する第３の経糸（１Ｓ，２Ｓ，５Ｓ，６Ｓ）を有している。これにより、上面側緯糸（１’Ｕ，３’Ｕ，５’Ｕ，７’Ｕ）が不織布を搬送する表面側から突出しないこととなり、高摩擦糸であっても、リターンサイドのロールなどの部材による表面摩擦による損耗を抑えられる。
【００９６】
また、不織布用多層織物４０は、完全組織における上面側経糸の数（６本）が下面側経糸の数（２本）よりも多い。これにより、不織布を搬送する側（表面側）の組織が密になり、繊維支持性、平滑性、ナックル交点支持性が高まるとともに、その反対側の裏面側が疎になり、通気性が高まる。
【００９７】
また、第２の実施の形態に係る不織布用多層織物４０においても、図６に示す模式図と同様に、高摩擦糸で構成された上面側緯糸（１’Ｕ，３’Ｕ，５’Ｕ，７’Ｕ）は、上面側経糸（１Ｓ，２Ｓ，５Ｓ，６Ｓ）との交差部が上面側経糸の上面から突出しないように織られている。
【００９８】
不織布用多層織物４０は、前述のように、対となる第１の接結糸３Ｆと第２の接結糸４Ｆとを備えている。第１の接結糸３Ｆは、２本以上の第１の下面側緯糸８’Ｌ，２’Ｌの下側を通って第１の下面側交差部を形成し、第２の接結糸４Ｆは、２本以上の下面側緯糸（４Ｌ’，６’Ｌ）の下側を通って第２の下面側交差部を形成する。第１の下面側交差部および第２の下面側交差部は、不織布の搬送方向に対して交互に並ぶように形成されている。
【００９９】
このように、不織布用多層織物４０の下面側織物の裏面側においては、各接結糸が２本以上の下面側緯糸の下側を通って各下面側交差部を形成する。そのため、各接結糸は、下面側織物の裏面側において露出が多くなり、マシンやロールと擦れる（摩耗する）面積が大きくなる。その結果、耐摩耗性が大きくなり、多層織物をベルトとして使用する際の寿命を長くできる。
【０１００】
なお、本実施の形態に係る不織布用多層織物４０においては、上面側織物の上面側経糸密度が５０〜９０［％］の範囲が好ましく、下面側織物の下面側経糸密度が１０〜４０［％］の範囲が好ましい。
【０１０１】
［グリップ性評価結果］
（１）第１の実施の形態に係る不織布用多層織物３０の完全組織において、高摩擦糸を用いていない場合のグリップ力は、０．１０４［ｋｇｆ］であった。
（２）第１の実施の形態に係る不織布用多層織物３０の完全組織において、上面側経糸の一部に高摩擦糸を用いた場合のグリップ力は、０．１２０［ｋｇｆ］であった。
（３）第２の実施の形態に係る不織布用多層織物４０の完全組織において、高摩擦糸を用いていない場合のグリップ力は、０．０８６［ｋｇｆ］であった。
（４）第２の実施の形態に係る不織布用多層織物４０の完全組織において、上面側緯糸の一部に高摩擦糸を用いた場合のグリップ力は、０．１０８［ｋｇｆ］であった。
【０１０２】
前述の（１）〜（４）の結果から、不織布用多層織物の上面側織物を構成する糸の少なくとも一部に高摩擦糸を用いることで、ウェブサポート性が向上することがわかる。
【０１０３】
なお、上述の各実施の形態に係る経糸や緯糸に用いられる糸は、用途や使われる場所によって適宜選択すればよい。例えば、糸の断面形状は円形に限らず、四角形状や星型等の糸や、楕円形状、中空、芯鞘構造等の糸が使用できる。また、糸の材質としても、目的の特性を満たす範囲で自由に選択でき、ポリエチレンテレフタレート、ポリエステル、ポリアミド、ポリフェニレンサルファイド、ポリフッ化ビニリデン、ポリプロピレン、アラミド、ポリエーテルエーテルケトン、ポリエチレンナフタレート、ポリテトラフルオロエチレン、綿、ウール、金属、熱可塑性ポリウレタン、熱可塑性エラストマー等が使用できる。もちろん、共重合体やこれらの材質に目的に応じて様々な物質をブレンドしたり含有させた糸を使用したりしてもよい。一般的に不織布用織物を構成する糸には剛性があり、寸法安定性に優れるポリエステルモノフィラメントを用いるのが好ましい。
【０１０４】
以上、本発明を上述の各実施の形態を参照して説明したが、本発明は上述の各実施の形態に限定されるものではなく、各実施の形態の構成を適宜組み合わせたものや置換したものについても本発明に含まれるものである。また、当業者の知識に基づいて各実施の形態における組合せや処理の順番を適宜組み替えることや各種の設計変更等の変形を実施の形態に対して加えることも可能であり、そのような変形が加えられた実施の形態も本発明の範囲に含まれうる。
【符号の説明】
【０１０５】
１０  不織布製造装置、  １２  不織布用ベルト、  １４  駆動ローラ、  １８  ウェブ、  ２０  吸引装置、  ２２  不織布、  ３０，４０  不織布用多層織物、  １００  測定装置、  １０２  引張試験機、  １０４  測定治具、  １０６  サクションボックス、  １１０  不織布、  １２０  測定装置、  １２２  摩擦係数測定用台、  １２４  糸、  １２６  セラミック板、  １２８  錘。
【図１】
2020105680.tif 000003
【図２】
2020105680.tif 000004
【図３】
2020105680.tif 000005
【図４】
2020105680.tif 000006
【図５】
2020105680.tif 000007
【図６】
2020105680.tif 000008
【図７】
2020105680.tif 000009
【図８】
2020105680.tif 000010
【図９】
2020105680.tif 000011